(57)【特許請求の範囲】
【請求項１】
光散乱層と低光散乱層とが積層された多孔質半導体層と、前記多孔質半導体層に吸着した色素分子とを含む、光アノードと、
対極と、
前記光アノードと前記対極との間に設けられた、酸化還元物質を含む電解質媒体と
を有し、
前記低光散乱層は、前記光散乱層よりも光散乱が少ない、または、光散乱性を有さず、前記光散乱層よりも光入射側に設けられており、
前記光散乱層は、孔径が５０ｎｍ以上である複数のマクロ孔を有し、前記複数のマクロ孔の平均孔径は０．５μｍ以上１０μｍ以下であり、さらに、空隙率が６０％より大きく、
前記酸化還元物質の波長３８０ｎｍから８００ｎｍにおけるモル吸光係数εの最大値は、３０００Ｌｃｍ-1ｍｏｌ-1以下である、
光電変換素子。
【請求項２】
前記電解質媒体は、前記複数のマクロ孔に充填されている、
請求項１に記載の光電変換素子。
【請求項３】
前記複数のマクロ孔のうち少なくとも２つのマクロ孔は、互いに連結している、
請求項１に記載の光電変換素子。
【請求項４】
前記複数のマクロ孔のうち少なくとも１つのマクロ孔は、前記光散乱層の表面において開口している、
請求項１に記載の光電変換素子。
【請求項５】
前記光散乱層の厚さは、３μｍ以上１５μｍ以下である、
請求項１に記載の光電変換素子。
【請求項６】
前記低光散乱層の厚さは、１．５μｍ以下である、
請求項１に記載の光電変換素子。
【請求項７】
前記酸化還元物質は、ニトロキシルラジカルを有する化合物である、
請求項１に記載の光電変換素子。
【請求項８】
前記ニトロキシルラジカルを有する化合物は、ＴＥＭＰＯ（４−ヒドロキシ−２，２，
６，６−テトラメチルピペリジン−１−オキシル）である、
請求項７に記載の光電変換素子。
【請求項９】
請求項１から５のいずれかに記載の光電変換素子を製造する方法であって、
前記光散乱層を形成する工程は、水と親水性有機媒体との混合溶媒と、平均粒径が０．５μｍ以上１０μｍ以下で加熱分解性を有し前記混合溶媒に溶解しない高分子粒子と、加熱分解性を有し前記混合溶媒に溶解する高分子と、平均粒径が１０ｎｍ以上５０ｎｍ以下の半導体ナノ粒子とを含む分散液であって、前記溶解性高分子は親水性ブロックと疎水性ブロックを有する共重合体である分散液を用いて行われる、光電変換素子の製造方法。
【請求項１０】
水と親水性有機媒体との混合溶媒と、平均粒径が０．５μｍ以上１０μｍ以下で加熱分
解性を有し前記混合溶媒に溶解しない高分子粒子と、加熱分解性を有し前記混合溶媒に溶
解する高分子と、平均粒径が１０ｎｍ以上５０ｎｍ以下の半導体ナノ粒子とを含む分散液
であって、前記溶解性高分子は親水性ブロックと疎水性ブロックを有する共重合体である
、光散乱性を有する多孔質電極形成用分散液。
【発明の詳細な説明】
【技術分野】
【０００１】
本開示は、光増感された光電変換素子に関する。ここで、光増感された光電変換素子は、いわゆる色素増感太陽電池を包含する。さらに、光増感された光電変換素子は、屋内等の照度の比較的低い環境においても発電することができる光電気化学型の発電素子を含む。
【背景技術】
【０００２】
近年、光増感剤として色素を用いた、色素増感太陽電池の研究開発が進められている。典型的には、色素増感太陽電池は、光アノードと、対極と、光アノードと対極との間に設けられた電解質媒体とを備える。光アノードは、例えば、透明導電膜と、透明導電膜上に形成される多孔質半導体層と、多孔質半導体層表面に担持した色素とからなる。電解質媒体は、例えば、酸化還元物質（メディエータ）を含む電解質溶液である。
【０００３】
色素増感太陽電池の特性を向上させるために、各構成要素の特性の向上が求められている。例えば、非特許文献１に記載の色素増感太陽電池の多孔質半導体層は、ナノ結晶性酸化チタン層と、ナノ結晶性酸化チタン層上に形成された光散乱層とを有している。光散乱層は、平均粒径が４００ｎｍのアナターゼ型酸化チタン粒子で構成されている。このような２層構造を有する多孔質半導体層を用いると、ナノ結晶性酸化チタン層を透過した光が、光散乱層で散乱される。その結果、散乱された光が、ナノ結晶性酸化チタン層で光電変換に利用されるので、光電変換効率を高めることができる。
【０００４】
一方、特許文献１には、中空状粒子を含む多孔質半導体層を備える色素増感太陽電池が開示されている。この中空状粒子は、金属酸化物微粒からなる外殻を有する。特許文献１によると、光電変換に寄与する光の波長と同程度の平均粒径（２００ｎｍ〜１０μｍ）を有する中空状粒子を用いることによって、多孔質半導体層内での光の散乱および閉じ込め効果が高まり、光の利用効率が高まる。なお、中空状粒子を形成する方法として、エマルジョン重合を用いる方法が開示されている。
【０００５】
また、特許文献２に記載の色素増感太陽電池の光電極は、多孔質光吸収層と、多孔質光吸収層上に形成された多孔質光散乱層とを有している。多孔質光吸収層は、金属酸化物ナノ粒子からなる。多孔質光散乱層は、金属酸化物ナノ粒子集合体によって構成されている。金属酸化物ナノ粒子集合体は、金属酸化物ナノ粒子が外殻となって、中空の球（平均粒径：１００ｎｍ〜５μｍ）を形成している。特許文献２によると、中空球状の金属酸化物ナノ粒子集合体は、色素吸着能があるので光電子を発生させることができる。さらに、中空球状の金属酸化物ナノ粒子集合体は、光を散乱する効果も有しているので、エネルギー変換効率を向上させることができる。なお、中空球状の金属酸化物ナノ粒子集合体は、チタンイソプロポキシドのエタノール溶液を用いた化学反応によって形成されている。
【０００６】
なお、非特許文献1、特許文献１および２のいずれにおいても、色素増感太陽電池で用いられている酸化還元物質として、ヨウ素化合物のみが開示されている。
【先行技術文献】
【特許文献】
【０００７】
【特許文献１】特開２００１−７６７７２号公報
【特許文献２】特許第５３８９３７２号公報
【非特許文献】
【０００８】
【非特許文献１】Ito, S., et al., Adv. Matter, 18, 1202-1205 (2006)
【発明の概要】
【発明が解決しようとする課題】
【０００９】
しかしながら、非特許文献１に記載の色素増感太陽電池で高い変換効率を得るためには、ナノ結晶性酸化チタン層の厚さを大きくする必要がある。そうすると、ナノ結晶性酸化チタン粒子の表面で電子が電解質媒体に移動する逆電子反応が起こりやすくなる結果、光電変換素子の開放電圧Ｖｏｃが低下する。一方、開放電圧の低下を抑制するためにナノ結晶性酸化チタン層を薄くすると、光散乱層で散乱されナノ結晶性酸化チタン層に入射した光がナノ結晶性酸化チタン層で十分に吸収されず、素子外部へ漏れ出し、光電子を効率よく発生させることが困難になる。すなわち非特許文献１に記載の色素増感太陽電池では、高い変換効率達成に必要な高い開放電圧と高い光電子の発生とを両立させることが困難である。
【００１０】
また、特許文献１および２に記載の中空状粒子または中空球状の構造は量産性に欠けるという問題がある。
【００１１】
本開示は、上記の課題を解決するためになされたものであり、変換効率が高い光電変換素子を提供すること、従来よりも簡便に製造することが可能な電変換素子を提供すること、および／または、そのような製造方法を提供すること、ならびに多孔質電極形成用分散液を提供することを目的とする。
【課題を解決するための手段】
【００１２】
本開示のある実施形態による光電変換素子は、光散乱層を含む多孔質半導体層と、前記多孔質半導体層に吸着した色素分子とを含む、光アノードと、対極と、前記光アノードと前記対極との間に設けられた、酸化還元物質を含む電解質媒体とを有し、前記光散乱層は、孔径が５０ｎｍ以上である複数のマクロ孔を有し、前記複数のマクロ孔の平均孔径は０．５μｍ以上１０μｍ以下であり、前記酸化還元物質の波長３８０ｎｍから８００ｎｍにおけるモル吸光係数εの最大値は、３０００Ｌｃｍ-1ｍｏｌ-1以下である。
【発明の効果】
【００１３】
本開示のある実施形態によると、変換効率が高い光電変換素子を提供することができる。
【図面の簡単な説明】
【００１４】
【図１】本開示のある実施形態による光電変換素子１００の構造を模式的に示す図である。
【図２】実施例の光電変換素子の多孔質半導体層の断面ＳＥＭ像を示す図である。
【発明を実施するための形態】
【００１５】
本開示は、以下の項目に記載の光電変換素子および光電変換素子の製造方法ならびに多孔質電極形成用分散液を含む。
【００１６】
［項目１］
光散乱層を含む多孔質半導体層と、前記多孔質半導体層に吸着した色素分子とを含む、光アノードと、対極と、前記光アノードと前記対極との間に設けられた、酸化還元物質を含む電解質媒体とを有し、前記光散乱層は、孔径が５０ｎｍ以上である複数のマクロ孔を有し、前記複数のマクロ孔の平均孔径は０．５μｍ以上１０μｍ以下であり、
前記酸化還元物質の波長３８０ｎｍから８００ｎｍにおけるモル吸光係数εの最大値は、３０００Ｌｃｍ-1ｍｏｌ-1以下である、光電変換素子。
［項目２］
前記電解質媒体は、前記複数のマクロ孔に充填されている、項目１に記載の光電変換素子。
［項目３］
前記複数のマクロ孔のうち少なくとも２つのマクロ孔は、互いに連結している、項目１または２に記載の光電変換素子。
［項目４］
前記複数のマクロ孔のうち少なくとも１つのマクロ孔は、前記光散乱層の表面において開口している、項目１から３のいずれか１つに記載の光電変換素子。
［項目５］
前記光散乱層の厚さは、３μｍ以上１５μｍ以下である、項目１から４のいずれか１つに記載の光電変換素子。
［項目６］
前記多孔質半導体層は、前記光散乱層よりも光入射側に設けられ、前記光散乱層よりも光散乱が少ない、または、光散乱性を有さない、低光散乱層をさらに有し、前記低光散乱層の厚さは１．５μｍより小さい、項目１から５のいずれか１つに記載の光電変換素子。
［項目７］
前記酸化還元物質は、ニトロキシルラジカルを有する化合物である、項目１から６のいずれか１つに記載の光電変換素子。
［項目８］
前記ニトロキシルラジカルを有する化合物は、ＴＥＭＰＯ（４−ヒドロキシ−２，２，６，６−テトラメチルピペリジン−１−オキシル）である、項目７に記載の光電変換素子。
［項目９］
項目１から８のいずれかに記載の光電変換素子を製造する方法であって、
前記多孔質半導体層を形成する工程は、水と親水性有機媒体との混合溶媒と、平均粒径が０．５μｍ以上１０μｍ以下で加熱分解性を有し前記混合溶媒に溶解しない高分子粒子と、加熱分解性を有し前記混合溶媒に溶解する高分子と、平均粒径が１０ｎｍ以上５０ｎｍ以下の半導体ナノ粒子とを含む分散液であって、前記溶解性高分子は親水性ブロックと疎水性ブロックを有する共重合体である分散液を用いて行われる、光電変換素子の製造方法。
［項目１０］
水と親水性有機媒体との混合溶媒と、平均粒径が０．５μｍ以上１０μｍ以下で加熱分解性を有し前記混合溶媒に溶解しない高分子粒子と、加熱分解性を有し前記混合溶媒に溶解する高分子と、平均粒径が１０ｎｍ以上５０ｎｍ以下の半導体ナノ粒子とを含む分散液であって、前記溶解性高分子は親水性ブロックと疎水性ブロックを有する共重合体である、多孔質電極形成用分散液。
【００１７】
（実施形態）
以下、図面を参照して、本開示の実施形態を説明する。
【００１８】
図１は、本開示のある実施形態における光電変換素子１００の構造を模式的に示す。光電変換素子１００は、光アノード１５と、対極３５と、光アノード１５と対極３５との間に配置された電解質媒体２２とを有する。電解質媒体２２は、典型的には、酸化還元物質を含む電解質溶液であり、以下では、電解質溶液２２ということがある。電解質媒体２２は、電解質溶液の他、例えば、酸化還元物質を含む電解質ゲル、固体高分子電解質であってもよい。
【００１９】
光アノード１５は、基板１２に支持されている。例えば、光アノード１５は、可視光を透過する導電層１４と、導電層１４上に形成された多孔質半導体層１６とを有する。導電層１４は、「透明導電層」と呼ぶこともある。多孔質半導体層１６は、半導体表面に光増感剤としての色素分子を担持している。多孔質半導体層１６を単に半導体層１６ということがある。
【００２０】
半導体層１６は、光散乱層１６ｓを有している。光散乱層１６ｓは、孔径が５０ｎｍ以上の複数のマクロ孔を有する。マクロ孔の平均孔径は、０．５μｍ以上１０μｍ以下である。後に実施例を示して説明するように、光散乱層１６ｓの厚さは、３μｍ以上１５μｍ以下であることが望ましい。
【００２１】
半導体層１６は、低光散乱層１６ａをさらに有することが望ましい。低光散乱層１６ａは、光散乱層１６ｓよりも光入射側に設けられることが望ましい。また、低光散乱層１６ａは、光散乱層１６ｓよりも光散乱が少ないことが望ましい。低光散乱層１６ａは、光散乱性を有さなくてもよい。低光散乱層１６ａの厚さは、１．５μｍ以下であることが望ましい。低光散乱層１６ａは、例えば、半導体ナノ粒子で構成される多孔質層である。
【００２２】
光散乱層１６ｓも、半導体ナノ粒子で構成される。光散乱層１６ｓは、低光散乱層１６ａに含まれる空隙よりも大きな空隙を有している。それによって、光散乱層１６ｓは、低光散乱層１６ａよりも強い光散乱性を有する。そこで、光散乱層１６ｓが有する孔径５０ｎｍ以上の空隙をマクロ孔と呼ぶことにする。光散乱層１６ｓを構成する半導体ナノ粒子は、低光散乱層１６ａを構成する半導体ナノ粒子と同じものを用いることができる。光散乱層１６ｓおよび低光散乱層１６ａは、多孔質であるため、比表面積が大きい。そのため、光散乱層１６ｓおよび低光散乱層１６ａは、多くの色素分子を担持することができる。なお、半導体の中でも、酸化チタンは、光電変換特性が高く、かつ、電解質溶液中への光溶解が起こり難い。そのため、半導体ナノ粒子として、酸化チタンナノ粒子を好適に用いることができる。
【００２３】
また、光散乱層１６ｓは、後述するように、加熱分解性を有し溶媒に不溶な又は難溶な高分子粒子と、加熱分解性を有し溶媒に溶解する高分子と、半導体ナノ粒子とを含む分散液を用いて簡便に形成することができる。高分子粒子の平均粒径は、例えば、０．５μｍ以上１０μｍ以下である。半導体ナノ粒子の平均粒径は、例えば、１０ｎｍ以上５０ｎｍ以下である。本開示の光散乱層は、本実施形態の光散乱層１６ｓによって例示される。本開示の低光散乱層は、本実施形態の低光散乱層１６ａによって例示される。
【００２４】
対極３５は、電解質媒体２２を間に介して、半導体層１６に対向するように配置されている。対極３５は、基板３２に支持されており、例えば、酸化物導電層３４と、酸化物導電層３４上に形成された金属層（例えば、白金層）３６とを有する。
【００２５】
電解質媒体２２は、例えば、酸化還元物質を含む電解質溶液であり、不図示のシール部によって、光アノード１５と対極３５との間に封入されている。
【００２６】
上記電解質媒体２２は、半導体層１６内に存在するマクロ孔内に充填されていることが望ましい。また、マクロ孔内にも色素分子が吸着されていることが望ましい。これにより、マクロ孔内面においても光吸収による電荷を発生することができ、光電変換効率を向上できる。また、マクロ孔を介して酸化還元物質の拡散経路が形成されるため、半導体層１６内への酸化還元物質の拡散速度が高まる。
【００２７】
本実施の形態の光電変換素子１００においては、酸化還元物質は、可視光波長でのモル吸光係数が低い。そのため、半導体層１６内に存在するマクロ孔内に電解質媒体２２が充填されていても、マクロ孔内の酸化還元物質による光吸収が少なく、色素分子による吸光を阻害しない。
【００２８】
電解質媒体２２をマクロ孔内へ充填させる具体的な方法としては、例えば、電解質媒体２２を充填する時に、半導体層１６を減圧したり、電解質媒体２２を加圧したりすることが望ましい。より望ましくは、半導体層１６を減圧した状態で電解質媒体２２に接触させ、減圧状態を徐々に解除してもよい。このような方法は、一般に、真空注入もしくは減圧注入と呼ばれる。
【００２９】
なお、特許文献１および２では、光散乱層の製造工程から考えて、中空状粒子内のマクロ孔に電解質媒体は充填されていないと推察される。特許文献１および２では、まず中空状粒子を焼成により作成している。そして、この中空状粒子を膜状に塗布し、さらに焼成して散乱層を形成している。このように中空状粒子の外郭の微粒子には２回の焼成が加えられる。そのため、外郭の微粒子は一体化が促進され、微粒子間の隙間は極めて狭くなっているものと推察されるためである。加えて、特許文献１および２では、上記したような、電解質媒体をマクロ孔内へ侵入させるための方法は、何ら実施されていない。
【００３０】
半導体層１６は、厚さ方向に均質な単層構造であるよりも、光の入射側は光散乱性が低く光が進むに従い光散乱性が高くなるような構造（例えば、多層構造）の方が望ましい。このような構造にすると、光の吸収効率が高くなり、変換効率が高い光電変換素子を得ることができる（例えば、特開２０１０−２７２５３０号公報、特開２００２−２８９２７４号公報参照）。本明細書では、光散乱性の高い多孔質半導体層を光散乱層と呼ぶことがある。
【００３１】
本実施形態の光電変換素子１００の半導体層１６は、光散乱層１６ｓを有する。以下、光散乱層１６ｓについて詳細に説明する。尚、本明細書におけるマクロ孔の平均孔径は、水銀圧入法によって得られる細孔分布から求められる。すなわち、本明細書におけるマクロ孔の平均孔径は、体積基準における算術平均孔径である。実際には、平均孔径は細孔分布におけるピーク値と実質的に等しい。多孔質層を窒素吸着法（ＢＪＨ解析法）、あるいは走査型電子顕微鏡等を用いて求めることもできる。
【００３２】
光散乱層１６ｓは、０．５μｍ以上１０μｍ以下の平均孔径のマクロ孔を有する。より望ましくは、１．５μｍ以上８μｍ以下の平均孔径を有することが望ましい。平均孔径が０．５μｍよりも小さいと光散乱がおきにくく、１０μｍよりも大きいと、光散乱層１６ｓ内で光散乱を起こすことができる界面が少なくなってしまう恐れがある。
【００３３】
また光散乱層１６ｓの膜厚は、３μｍ以上１５μｍ以下であることが望ましい。４μｍ以上１０μｍ以下であることがより望ましい。膜厚が３μｍ未満であると、光散乱と光吸収が共に不十分になる恐れがある。膜厚が１５μｍより大きいと、半導体層１６の電子密度が減少し光電変換素子１００の開放電圧Ｖｏｃの減少が大きくなり、変換効率が高められない恐れがある。
【００３４】
光散乱層１６ｓのマクロ孔は球状であることが望ましい。球状は、後述するマクロ孔を形成するための非水溶性高分子粒子の形状として得られやすいからである。
【００３５】
また、光散乱層１６ｓのマクロ孔は扁平状の形状であっても良い。扁平状とすることにより、例えば球状とした場合よりも孔の数をよりも多くすることができる。そのため、光散乱の界面を増やすことができる。扁平状の平面部はフラットであっても曲面や凹凸を有するものでもよく、例えば半球状、凸レンズ状であってもよい。
【００３６】
また光散乱層１６ｓのマクロ孔のうち少なくとも２つのマクロ孔は、互いに連結していることが望ましい。このような構成とすることにより、マクロ孔内に電解質媒体２２を充填させることが容易になる。連結したマクロ孔は、外部に開口していることが望ましい。これにより、マクロ孔内に電解質媒体２２を充填させることがより容易になる。マクロ孔は、複数の球状や扁平状の孔が連結した形状であっても良い。
【００３７】
また光散乱層１６ｓの表面粗さは大きい方が望ましい。光散乱層１６ｓにおいて、実効面積／投影面積で与えられる表面粗さ係数が１０以上であることが望ましく、１００以上であることがさらに望ましい。なお、実効面積は、光散乱層１６ｓの投影面積と厚さから求められる体積と、光散乱層１６ｓを構成する材料の比表面積および嵩密度から求められる実効表面積を意味する。
【００３８】
また光散乱層１６ｓの最表面は、マクロ孔が閉塞せず、露出したものであってよい。すなわち、複数のマクロ孔のうち少なくとも１つのマクロ孔は、光散乱層１６ｓの表面において開口していてもよい。これにより、マクロ孔内に電解質媒体２２を充填させることがより容易になる。また、光散乱層１６ｓの最表面は、マクロ孔で形成される曲面や凹みなどの形状を反映した起伏のある構造を有していてもよい。
【００３９】
本実施形態における光散乱層１６ｓは入射した光に対して反射が少なく後方に散乱する光成分が大きくなる。したがって光散乱層１６ｓにも十分な光電変換の場を得られる構造であることが望ましい。
【００４０】
光散乱層１６ｓは、半導体ナノ粒子が凝集あるいは接合した際にできる粒子間の細孔を有してよい。このような細孔をナノ細孔と呼ぶ。ナノ細孔の平均孔径は、１０ｎｍ以上５０ｎｍ以下であることが望ましい。ナノ細孔の平均孔径が１０ｎｍ未満であると、酸化還元物質の多孔質電極への拡散が遅くなる。ナノ細孔の平均孔径が５０ｎｍを超えると、半導体粒子の接合が弱くなり膜が弱くなる恐れがある。
【００４１】
光散乱層１６ｓは、半導体ナノ粒子が連結あるいは凝集した構造によって構成することが望ましい。半導体ナノ粒子の平均粒径は、１０ｎｍ以上５０ｎｍ以下が望ましい。半導体ナノ粒子の平均粒径が１０ｎｍ未満であると、複数の半導体ナノ粒子の接合で生じるナノ細孔の平均孔径が１０ｎｍに達することが困難になる。半導体ナノ粒子の平均粒径が５０ｎｍを超えると、比表面積が小さくなってしまい、光電変換の効率を十分に向上できない恐れがある。
【００４２】
十分な光散乱性と膜強度を両立するためには、光散乱層１６ｓの空隙率（細孔の全体積／細孔と半導体の全体積）は７０％以上９５％以下が望ましい。
【００４３】
本実施形態における多孔質半導体層１６は光散乱層１６ｓ以外の光散乱性の低い低光散乱層１６ａを有していることが望ましい。低光散乱層１６ａは光散乱層１６ｓよりも光入射側に近い位置に設けられる。典型的には、基板１２側に設けられる。基板１２側から入射した光の一部は低光散乱層１６ａ内の色素分子により光吸収される。低光散乱層１６ａを透過した光は、光散乱層１６ｓ内の色素分子で光吸収されるとともに、光散乱層１６ｓで散乱され、光散乱層１６ｓまたは低光散乱層１６ａ内の色素分子で光吸収される。
【００４４】
低光散乱層１６ａは、平均孔径が１０ｎｍ以上５０ｎｍ以下となるナノ細孔を有することが望ましい。ナノ細孔の平均孔径が１０ｎｍ未満であると、酸化還元物質の多孔質電極への拡散が遅くなる。平均孔径が５０ｎｍを超えると、半導体粒子の接合が弱くなり膜が弱くなる恐れがある。
【００４５】
低光散乱層１６ａは、半導体ナノ粒子が連結あるいは凝集した構造によって構成することが望ましい。半導体ナノ粒子の平均粒径は、１０ｎｍ以上５０ｎｍ以下が望ましい。半導体ナノ粒子の平均粒径が１０ｎｍ未満であると、複数の半導体ナノ粒子の接合で生じるナノ細孔の平均孔径が１０ｎｍに達することが困難になる。半導体ナノ粒子の平均粒径が５０ｎｍを超えると、平均粒径に対して表面積が小さくなり、十分な光電変換の場が得られない恐れがある。
【００４６】
低光散乱層１６ａの空隙率（細孔の全体積／細孔と半導体の全体積）は、電解質溶液の浸透と膜強度を両立するためには５０％以上７０％以下が望ましい。
【００４７】
ここで、よく知られているように、半導体層１６中の電子密度は以下の式で求められる。
電子密度（Ｃ／ｃｍ3）＝（半導体層中の電荷量）／（半導体層の体積）
【００４８】
上式から明らかなように、半導体層１６の半導体の体積を小さくすると、半導体層１６中の電子密度は増加する。また、光電変換素子の開放電圧は半導体層１６中の電子密度の増加に伴って増加することが知られている。したがって、半導体層の厚さを小さくすることで高い開放電圧を得ることができる。半導体層１６に低光散乱層１６ａが存在する場合において、光散乱層１６ｓはマクロ孔を有し空隙率が高くなることから、半導体材料が密に存在する低光散乱層１６ａの方が電子密度の影響を受けやすくなる。低光散乱層１６ａの厚さは、開放電圧を高くするという観点から１．５μｍを超えないことが望ましく、１μｍ以下がより望ましい。
【００４９】
半導体層１６は、ＴｉＯ2の他に、下記の無機半導体を用いて形成することができる。例えば、Ｃｄ、Ｚｎ、Ｉｎ、Ｐｂ、Ｍｏ、Ｗ、Ｓｂ、Ｂｉ、Ｃｕ、Ｈｇ、Ｔｉ、Ａｇ、Ｍｎ、Ｆｅ、Ｖ、Ｓｎ、Ｚｒ、Ｓｒ、Ｇａ、Ｓｉ、Ｃｒなどの金属元素の酸化物、ＳｒＴｉＯ3、ＣａＴｉＯ3などのペロブスカイト、ＣｄＳ、ＺｎＳ、Ｉｎ2Ｓ3、ＰｂＳ、Ｍｏ2Ｓ、ＷＳ2、Ｓｂ2Ｓ3、Ｂｉ2Ｓ3、ＺｎＣｄＳ2、Ｃｕ2Ｓなどの硫化物、ＣｄＳｅ、Ｉｎ2Ｓｅ3、ＷＳｅ2、ＨｇＳ、ＰｂＳｅ、ＣｄＴｅなどの金属カルコゲナイド、その他、ＧａＡｓ、Ｓｉ、Ｓｅ、Ｃｄ2Ｐ3、Ｚｎ2Ｐ3、ＩｎＰ、ＡｇＢｒ、ＰｂＩ2、ＨｇＩ2、ＢｉＩ3などを用いることができる。これらの内、ＣｄＳ、ＺｎＳ、Ｉｎ2Ｓ3、ＰｂＳ、Ｍｏ2Ｓ、ＷＳ2、Ｓｂ2Ｓ3、Ｂｉ2Ｓ3、ＺｎＣｄＳ2、Ｃｕ2Ｓ、ＩｎＰ、Ｃｕ2Ｏ、ＣｕＯ、ＣｄＳｅは、波長が３５０ｎｍ〜１３００ｎｍ程度の光を吸収することができるという利点を有している。さらに、上記の半導体から選ばれる少なくとも１種以上を含む複合体、例えば、ＣｄＳ／ＴｉＯ2、ＣｄＳ／ＡｇＩ、Ａｇ2Ｓ／ＡｇＩ、ＣｄＳ／ＺｎＯ、ＣｄＳ／ＨｇＳ、ＣｄＳ／ＰｂＳ、ＺｎＯ／ＺｎＳ、ＺｎＯ／ＺｎＳｅ、ＣｄＳ／ＨｇＳ、ＣｄＳx／ＣｄＳｅ1-x、ＣｄＳx／Ｔｅ1-x、ＣｄＳｅx／Ｔｅ1-x、ＺｎＳ／ＣｄＳｅ、ＺｎＳｅ／ＣｄＳｅ、ＣｄＳ／ＺｎＳ、ＴｉＯ2／Ｃｄ3Ｐ2、ＣｄＳ／ＣｄＳｅＣｄyＺｎ1-yＳ、ＣｄＳ／ＨｇＳ／ＣｄＳなどを用いることができる。
【００５０】
半導体層１６は、種々の方法で形成され得る。例えば、半導体材料の粉末と有機バインダー（有機溶剤を含む）との混合物を導電層上に付与し、その後、加熱処理を施し有機バインダーを除去することによって、無機半導体からなる半導体層を得ることができる。
【００５１】
特に光散乱層は、加熱分解性を有し溶媒に不溶または難溶な高分子粒子（以下、簡単のために、「不溶性高分子粒子」ということがある。）と、加熱分解性を有し溶媒に溶解する高分子（以下、簡単のために、「可溶性高分子」ということがある。）と、半導体ナノ粒子とを含む分散液を用いて簡便に形成することができる。高分子粒子の平均粒径は、０．５μｍ以上１０μｍ以下であってもよい。半導体ナノ粒子の平均粒径は、１０ｎｍ以上５０ｎｍ以下であってもよい。分散液を塗布して膜を形成し、この膜を加熱処理（「焼成」ともいう。）する。これによって、不溶性高分子粒子が分解して消失し、消失した不溶性高分子粒子に対応して、マクロ孔が光散乱層１６ｓに形成される。
【００５２】
なお、溶媒としては、水と親水性有機溶媒との混合溶媒が用いられる。そのため、不溶性高分子は非水溶性高分子であり、可溶性高分子は、おおむね水溶性高分子ということになる。以下では、簡単のために、非水溶性高分子および水溶性高分子という用語を用いることがある。
【００５３】
光散乱層１６ｓを形成するための分散液は、例えば、加熱分解性を有する非水溶性高分子粒子と、加熱分解性を有する水溶性高分子と、半導体ナノ粒子とを、水と親水性有機溶媒との混合溶媒に混合することによって得られる。ここで、非水溶性高分子粒子の平均粒径は、０．５μｍより大きく１０μｍより小さいことが望ましい。半導体ナノ粒子の平均粒径は、１０ｎｍ以上５０ｎｍ以下であることが望ましい。水溶性高分子は、親水ブロックと疎水ブロックを有するブロックコポリマーであることが望ましい。
【００５４】
加熱分解性を有する非水溶性高分子粒子としては、限定されないが、例えば、ポリオレフィン、ブチルゴム、エチレン−酢酸ビニル共重合体、エチレン・α−オレフィン共重合体、エチレン−アクリル酸メチル共重合体、エチレン−アクリル酸エチル共重合体、エチレン−アクリル酸共重合体、エチレン−メタアクリル酸共重合体、ポリエチレン、アクリル系樹脂、イオノマー樹脂のほか、ポリスチレン系、ポリオレフィン系、ポリジエン系、ポリエステル系、ポリウレタン系、フッ素樹脂系、ポリアミド系のエラストマー、ポリメタクリル酸系、メタクリル酸−スチレン共重合体、ビニルベンゼン系などから選ばれる少なくとも１種を用いることができる。
【００５５】
非水溶性高分子粒子の形状は、限定されないが、球状、扁平状などが挙げられる。扁平状の平面部はフラットであっても曲面や凹凸を有するものでもよく、例えば半球状、凸レンズ状が挙げられる。
【００５６】
非水溶性高分子粒子の消失温度は、半導体ナノ粒子の焼結温度よりも低いことが望ましい。半導体ナノ粒子がＴｉＯ2の場合、４５０℃以下であることが望ましい。消失温度が４５０℃を超えると、光散乱層１６ｓを形成時に焼成工程がある場合は、非水溶性高分子粒子の残渣が残りやすくなったり、ＴｉＯ2の焼結が進み半導体層１６の比表面積が低下したりする恐れがある。消失温度及び非水溶性高分子粒子の残渣は、熱質量分析（ＴＧ／ＤＴＡ）により測定することができる。
【００５７】
加熱分解性を有する水溶性高分子は親水ブロックと疎水ブロックを有するブロックコポリマーであることが望ましい。
【００５８】
ここで、ブロックコポリマーとは、相異なる性質を持つポリマーを化学結合させた分子である。具体的なブロックコポリマーとしては、Ｒ1Ｏ−（Ｒ2Ｏ）s−（Ｒ3Ｏ）t−（Ｒ4Ｏ）u−Ｒ5で表されるトリブロックコポリマーや、Ｒ1Ｏ−（Ｒ2Ｏ）s−（Ｒ4Ｏ）u−Ｒ5で表されるジブロックコポリマーなどが例として挙げられる。この場合、Ｒ1及びＲ5は、Ｈ、又は炭素数１〜６の低級アルキレン基を表し、Ｒ2、Ｒ3及びＲ4は、炭素数２〜６の低級アルキレン基を表し、ｓ、ｔ及びｕは２〜２００の数を表す。また、他のブロックコポリマーとしては、親水ブロックをポリエチレンオキシド（以下、ＰＥＯと呼ぶ）とし、疎水ブロックをポリスチレン（以下、ＰＳと呼ぶ）又はポリイソプレン（以下、ＰＩと呼ぶ）としたブロックコポリマーを適用できる。この場合、ＰＥＯ−ＰＳ（又はＰＩ）−ＰＥＯからなるトリブロックコポリマーと、ＰＥＯ−ＰＳ（又はＰＩ）からなるジブロックコポリマーとがある。ＰＥＯブロックの重合度は２〜２００で表され、ＰＳ（又はＰＩ）ブロックの重合度は２〜５０で表される。これらのブロックコポリマーの中でも、ＨＯ−（Ｃ2Ｈ4Ｏ）106−（Ｃ3Ｈ6Ｏ）70−（Ｃ2Ｈ4Ｏ）106−Ｈが望ましい。
【００５９】
水溶性高分子の消失温度も、非水溶性高分子粒子と同様に、半導体ナノ粒子の焼結温度よりも低いことが望ましい。半導体ナノ粒子がＴｉＯ2の場合、４５０℃以下であることが望ましい。消失温度が４５０℃を超えると、光散乱層１６ｓを形成時に焼成工程がある場合は水溶性高分子の残渣が残りやすくなったり、ＴｉＯ2の焼結が進み半導体層１６の比表面積が低下したりする恐れがある。消失温度及び水溶性高分子の残渣は、熱質量分析（ＴＧ／ＤＴＡ）により測定することができる。
【００６０】
これらの半導体ナノ粒子と非水溶性高分子粒子の配合量は乾燥時の体積比で１：０．５〜１：２０が望ましく、１：１〜１：１０であることがより望ましい。
【００６１】
また半導体ナノ粒子と水溶性高分子の配合量は乾燥時の体積比で１：０．５〜１：２０が望ましく、１：２〜１：１０であることがより望ましい。
【００６２】
水溶性有機溶媒としては、水溶性のアルコール系、エーテル系、ケトン系、アルデヒド系、ニトリル系、ホルムアミド系、アミン系、ピリジン系、ピロリドン系などが挙げられる。中でも、水溶性アルコールが望ましく、炭素数１〜３個の低級アルコールがより望ましい。
【００６３】
水と水溶性有機溶媒の混合比は、相分離しない範囲であれば任意である。半導体ナノ粒子の分散しやすさや水溶性高分子の溶解性を保持する観点からは、水と水溶性有機溶媒との体積比が、１：０．３〜１：１００が望ましい。
【００６４】
上記混合液を基板上に付与する方法は、公知の種々の塗布法または印刷法を採用することができる。塗布法としては、例えば、ドクターブレード法、バーコート法、スプレー法、ディップコーティング法、スピンコート法が挙げられる。印刷法としては、例えば、スクリーン印刷法が挙げられる。
【００６５】
＜対極＞
対極３５は、光電変換素子１００の正極として機能する。対極３５を形成する材料としては、例えば、白金、金、銀、銅、アルミニウム、ロジウム、インジウム等の金属、グラファイト、カーボンナノチューブ、白金を担持したカーボン等の炭素材料、インジウム−錫複合酸化物、アンチモンをドープした酸化錫、フッ素をドープした酸化錫等の導電性金属酸化物、ポリエチレンジオキシチオフェン、ポリピロール、ポリアニリン等の導電性高分子などを挙げることができる。これらのうち、白金、グラファイト、ポリエチレンジオキシチオフェンなどが望ましい。
【００６６】
なお、図１に示すように、対極３５は、基板３２側に透明導電層３４を有してもよい。透明導電層３４は、光アノード１５が有する導電層１４と同じ材料から形成することができる。この場合、対極３５も透明であることが望ましい。対極３５が透明であれば、基板３２側または基板１２側から受光することができる。これは、反射光等の影響によって光電変換素子１００の表裏面両側から光照射が期待される場合に有効である。
【００６７】
＜電解質媒体＞
電解質媒体２２としては、酸化還元物質（メディエータ）を溶媒中に溶解させた電解質溶液の他、酸化還元物質を含むゲル電解質または高分子電解質を用いることができる。典型的には、電解質媒体は電解質溶液であり、電解質溶液は、酸化還元物質、溶媒、支持電解質を含むことが望ましい。
【００６８】
電解質媒体２２に含まれる酸化還元物質は、波長３８０ｎｍから８００ｎｍにおけるモル吸光係数εの最大値が３０００Ｌｃｍ-1ｍｏｌ-1以下であることが望ましい。より望ましくは１０００Ｌｃｍ-1ｍｏｌ-1以下、更に望ましくは５００Ｌｃｍ-1ｍｏｌ-1以下である。モル吸光係数を低くすることにより、光電変換に寄与できない酸化還元物質による光吸収を抑制することができる。
【００６９】
波長３８０ｎｍから８００ｎｍにおけるモル吸光係数の最大値が低い酸化還元物質としては、フェロセン、ビフェニル、フェノチアジン、ニトロキシルラジカルを有する化合物が望ましい。特に、ニトロキシルラジカルを有する化合物が望ましい。ニトロキシルラジカルは下記の化学式［Ｉ］で示されるものであり、繰り返し安定性の高い酸化還元能を有し、ニトロキシルラジカルと、オキソアンモニウムカチオンの状態を可逆的にとる化合物である。
【化１】
0006527417.tif 000002
【００７０】
ニトロキシルラジカルを有する化合物の分子量は２００未満が好ましく、特に１４０〜１６０が好ましい。ニトロキシルラジカルを有する化合物の酸化還元電位は、０．６５Ｖ（ｖｓ．Ａｇ／Ａｇ+）が好ましい。これらの酸化還元物質は、電解質媒体２２に存在することによって、酸化還元機能を発現する。モル吸光係数εは、電解質溶液の吸光度から、ランベルト・ベールの法則に従って下記の式（１）から算出することができる。
【数１】
0006527417.tif 000003
【００７１】
酸化還元物質の濃度は、０．００５ｍｏｌ／Ｌ〜１ｍｏｌ／Ｌが望ましく、特に０．０１ｍｏｌ／Ｌ〜０．１５ｍｏｌ／Ｌが更に望ましい。
【００７２】
支持電解質としては、例えば過塩素酸テトラブチルアンモニウム、六フッ化リン酸テトラエチルアンモニウム、イミダゾリウム塩やピリジニウム塩などのアンモニウム塩、過塩素酸リチウムや四フッ化ホウ素カリウムなどアルカリ金属塩などが挙げられる。
【００７３】
溶媒は、イオン伝導性に優れるものが望ましい。溶媒は、水系溶媒および有機溶媒のいずれも使用できるが、溶質をより安定化するため、有機溶媒が望ましい。有機溶媒としては、例えば、ジメチルカーボネート、ジエチルカーボネート、メチルエチルカーボネート、エチレンカーボネート、プロピレンカーボネート等のカーボネート化合物、酢酸メチル、プロピオン酸メチル、γ−ブチロラクトン等のエステル化合物、ジエチルエーテル、１，２−ジメトキシエタン、１，３−ジオキソシラン、テトラヒドロフラン、２−メチル−テトラヒドロフラン等のエーテル化合物、３−メチル−２−オキサゾリジノン、２−メチルピロリドン等の複素環化合物、アセトニトリル、メトキシアセトニトリル、プロピオニトリル等のニトリル化合物、スルフォラン、ジメチルスルフォキシド、ジメチルホルムアミド等の非プロトン性極性化合物などが挙げられる。これらはそれぞれ単独で用いることもでき、また、２種類以上を混合して用いることもできる。中でも、エチレンカーボネート、プロピレンカーボネート等のカーボネ−ト化合物、γ―ブチロラクトン、３−メチル−２−オキサゾリジノン、２−メチルピロリドン等の複素環化合物、アセトニトリル、メトキシアセトニトリル、プロピオニトリル、３−メトキシプロピオニトリル、吉草酸ニトリル等のニトリル化合物が望ましい。
【００７４】
また、溶媒として、イオン液体を用いる、もしくは上記溶媒に混合してもよい。イオン液体は、揮発性が低く、難燃性が高いという特徴を有している。
【００７５】
イオン液体としては、公知のイオン液体全般を用いることができるが、例えば１−エチル−３−メチルイミダゾリウムテトラシアノボレートなどイミダゾリウム系、ピリジン系、脂環式アミン系、脂肪族アミン系、アゾニウムアミン系のイオン液体や、欧州特許第７１８２８８号明細書、国際公開第９５／１８４５６号、電気化学第６５巻１１号９２３頁（１９９７年）、J. Electrochem. Soc.143巻,10号,3099頁（1996年）、Inorg. Chem. 35巻,1168頁（1996年）に記載されたものを挙げることができる。
【００７６】
＜色素分子＞
色素としては、増感色素として用いられるものを使用することができ、公知の材料を用いることができる。例えば、９−フェニルキサンテン系色素、クマリン系色素、アクリジン系色素、トリフェニルメタン系色素、テトラフェニルメタン系色素、キノン系色素、アゾ系色素、インジゴ系色素、シアニン系色素、メロシアニン系色素、キサンテン系色素などが挙げられる。または、ＲｕＬ2（Ｈ2Ｏ）2タイプのルテニウム−シス−ジアクア−ビピリジル錯体（ここで、Ｌは、４，４’−ジカルボキシル−２，２’−ビピリジンを示す。）、または、ルテニウム−トリス（ＲｕＬ3）、ルテニウム−ビス（ＲｕＬ2）、オスニウム−トリス（ＯｓＬ3）、オスニウム−ビス（ＯｓＬ2）などのタイプの遷移金属錯体、または亜鉛−テトラ（４−カルボキシフェニル）ポルフィリン、鉄−ヘキサシアニド錯体、フタロシアニンなどが挙げられる。例えば、「ＦＰＤ・ＤＳＳＣ・光メモリーと機能性色素の最新技術と材料開発」（株式会社エヌ・ティー・エス）のＤＳＳＣの章にあるような色素を適用することができる。中でも会合性を有する色素は、光電変換時の電荷分離を促進する観点から望ましい。会合体を形成して効果のある色素としては、例えば下記の化学式［ＩＩ］の構造で示される色素が望ましい。
【化２】
0006527417.tif 000004
【００７７】
色素分子は、公知の種々の方法で半導体に担持させられる。例えば、色素分子を溶解あるいは分散させた溶液に、半導体層（例えば、色素分子を含まない多孔質半導体）を形成した基板を浸漬させる方法が挙げられる。この溶液の溶媒としては、水、アルコール、トルエン、ジメチルホルムアミドなど色素分子を溶解可能なものを適宜選択して用いればよい。また、色素分子の溶液に浸漬させている間に、加熱したり、超音波を印加したりしてもよい。また、浸漬後、溶媒（例えばアルコール）での洗浄、および／または加熱を行うことによって、余剰の色素分子を除去してもよい。
【００７８】
半導体層における色素分子の担持量は、例えば、１×１０-10〜１×１０-4ｍｏｌ／ｃｍ2の範囲内であり、光電変換効率およびコストの観点から、例えば、０．１×１０-8〜９．０×１０-6ｍｏｌ／ｃｍ2の範囲が望ましい。
【００７９】
＜光アノード＞
光アノード１５は、光電変換素子１００の負極として機能する。光アノード１５は、上述したように、例えば、可視光を透過する導電層１４と、導電層１４上に形成された半導体層１６を有し、半導体層１６は色素分子を含んでいる。色素分子を含む半導体層１６は、光吸収層と呼ばれることもある。このとき、基板１２は、例えば、可視光を透過するガラス基板またはプラスチック基板（プラスチックフィルムを含む）である。
【００８０】
可視光を透過する導電層１４は、例えば、可視光を透過する材料（以下、「透明導電材料」という。）で形成され得る。透明導電材料としては、酸化亜鉛、インジウム−スズ複合酸化物、インジウム−スズ複合酸化物層と銀層からなる積層体、アンチモンがドープされた酸化スズ、フッ素がドープされた酸化スズ等を例示することができる。この内、フッ素がドープされた酸化スズは、導電性および透光性が特に高いので望ましい。導電層１４の光透過率は高い程よいが、５０％以上であることが望ましく、８０％以上であることがより望ましい。
【００８１】
導電層１４の厚さは、例えば、０．１μｍ〜１０μｍの範囲内にある。この範囲内であれば、均一な厚さの導電層１４を形成することができるとともに、光透過性が低下せず、十分な光を半導体層１６に入射させることができる。導電層１４の表面抵抗は、低い程よく、望ましくは２００Ω／□以下、より望ましくは５０Ω／□以下である。下限は特に制限しないが、例えば０．１Ω／□である。太陽光の下で使用される光電変換素子の導電層のシート抵抗が１０Ω／□程度であることが多い。しかし、太陽光よりも照度の低い蛍光灯等の下で使用される光電変換素子１００では、光電子量（光電流値）が小さいために、導電層１４に含まれる抵抗成分による悪影響を受けにくい。従って、低照度環境下で使用される光電変換素子１００では、導電層１４の表面抵抗は、導電層１４に含まれる導電性材料の削減による低コスト化の観点から３０〜２００Ω／□の範囲内にあることが望ましい。
【００８２】
可視光を透過する導電層１４はまた、透光性を有しない導電材料を用いて形成することができる。例えば、線状（ストライプ状）、波線状、格子状（メッシュ状）、パンチングメタル状（多数の微細な貫通孔が規則的または不規則に配列された様子をいう。）のパターンを有する金属層または、これらとはネガ・ポジが反転したパターンを有する金属層を用いることができる。これらの金属層では、金属が存在しない部分を光が透過することができる。金属として、例えば、白金、金、銀、銅、アルミニウム、ロジウム、インジウム、チタン、鉄、ニッケル、スズ、亜鉛、またはこれらのいずれかを含む合金を挙げることができる。さらに、金属に代えて、導電性を有する炭素材料を用いることもできる。
【００８３】
可視光を透過する導電層１４の透過率は、例えば５０％以上であり、８０％以上であることが望ましい。透過すべき光の波長は、色素分子の吸収波長に依存する。
【００８４】
基板１２とは反対側から半導体層１６に光を入射させる場合、基板１２および導電層１４は、可視光を透過させる必要はない。したがって、上記の金属または炭素を用いて導電層１４を形成する場合、金属または炭素が存在しない領域を形成する必要がなく、さらに、これらの材料が十分な強度を有する場合、導電層１４が基板１２を兼ねるようにしてもよい。
【００８５】
なお、導電層１４の表面における電子の漏れを防ぐため、すなわち、導電層１４と半導体層１６との間に整流性を持たせるために、導電層１４と半導体層１６との間に、酸化シリコン、酸化スズ、酸化チタン、酸化ジルコニウム、酸化アルミニウムなどの酸化物層を形成してもよい。
【００８６】
本実施形態による光電変換素子１００は、高い開放電圧Ｖｏｃを得ることができるという利点も有し、高い光電変換効率を得ることができる。
また本実施形態による光電変換素子１００は、屋内等の照度の比較的低い環境に適している。蛍光灯やＬＥＤや有機ＥＬといった屋内等の照明から発する光の波長は、太陽光に比べて可視光付近の波長域に限定されている。本実施形態での光電変換素子１００の酸化還元物質は、波長３８０〜８００ｎｍにおいて、モル吸光係数が３０００Ｌｃｍ-1ｍｏｌ-1以下と小さい。そのため、酸化還元物質による光吸収が小さく、屋内等の照明から発する光からの発電効率が高くなる。
【実施例】
【００８７】
以下、本実施形態を実施例によって具体的に説明する。実施例１〜１５および比較例１〜３の光電変換素子を作製し、特性を評価した。評価結果は、表１にまとめて示す。
【００８８】
［実施例１］
図１に示した光電変換素子１００と実質的に同じ構造を有する光電変換素子を作製した。各構成要素は、以下の通りである。
基板１２：ガラス基板  厚さ１ｍｍ
透明導電層１４：フッ素ドープＳｎＯ2層（表面抵抗１０Ω／□）
半導体層１６：多孔質酸化チタン、色素分子（三菱製紙製Ｄ３５８、化学式［ＩＩＩ］）
【化３】
0006527417.tif 000005
電解質媒体２２：酸化還元物質として０．０３ｍｏｌ／Ｌ  ＴＥＭＰＯ、支持電解質として０．１ｍｏｌ／Ｌ  ＬｉＴＦＳＩ（リチウムビス（トリフルオロメタンスルホニル）イミド）をＧＢＬ（γ―ブチロラクトン）に溶解した溶液
基板３２：ガラス基板  厚さ１ｍｍ
酸化物導電層３４：フッ素ドープＳｎＯ2層（表面抵抗１０Ω／□）
金属層３６：白金層
【００８９】
実施例１の光電変換素子は、以下のようにして作製した。
【００９０】
フッ素ドープＳｎＯ2層を有する厚さ１ｍｍの導電性ガラス基板（旭硝子製）を２枚用意した。これらを、透明導電層１４を有する基板１２および酸化物導電層３４を有する基板３２として用いた。
【００９１】
平均１次粒子径が２０ｎｍの高純度酸化チタン粉末をエチルセルロース中に分散させ、スクリーン印刷用のペーストを作製した。
【００９２】
一方の導電性ガラス基板のフッ素ドープＳｎＯ2層上にスパッタ法により厚さが約１０ｎｍの酸化チタン層を形成した後、この上に上記のペーストを塗布して乾燥し、得られた乾燥物を５００℃で３０分間、空気中で焼成することによって、厚さが１．０μｍの多孔質酸化チタン層（チタンコート）を形成し低光散乱層１６ａを形成した。
【００９３】
平均１次粒子径が２０ｎｍの高純度酸化チタン粉末１ｇを、水４ｇとエタノール８ｇとブロックコポリマーとしてＨＯ−（Ｃ2Ｈ4Ｏ）106−（Ｃ3Ｈ6Ｏ）70−（Ｃ2Ｈ4Ｏ）106−Ｈを１ｇ、平均粒径２．５μｍの非水溶性高分子粒子（ＳＳＸ−１０２、積水化成品工業社製）１ｇを混合、攪拌、超音波分散処理を行い、均一な分散液を作製し多孔質電極形成用分散液とした。
【００９４】
低光散乱層１６ａを形成した導電性ガラス基板上に、調製した多孔質電極形成用分散液をスピンコート（５００ｒｐｍ、２０秒）することによって塗布した。スピンコート後に導電性ガラスを乾燥し、５００℃で１時間空気中で焼成を行い、光散乱層１６ｓを形成した。
【００９５】
スピンコートを１回実施したときの光散乱層１６ｓ形成後の導電性ガラスの断面の走査型電子顕微鏡（ＳＥＭ）像を図２に示す。導電ガラス基板上に、低光散乱層１６ａと、マクロ孔を有する光散乱層１６ｓとが形成されている様子が確認できた。光散乱層１６ｓには、非水溶性の平均粒径が２．５μｍの球状高分子粒子が消失することによって、酸化チタンナノ粒子で形成された層の中にマクロ孔が形成されている。このように、マクロ空孔を有する散乱層という狙いの構造が形成できていることが確認された。また、光散乱層１６ｓの表面が、球状高分子粒子の形状に追随した凹凸形状を有していることも確認された。
【００９６】
また、光散乱層１６ｓの表面には、マクロ孔の外郭粒子の隙間から、マクロ孔が外部に開口しているのが観察された。また、断面観察により、マクロ孔同士が連結されている様子が観察された。本実施例では、上記した製法により散乱層１６ｓを形成したため、このような構成になったものと推察される。
【００９７】
なお、所望の光散乱層１６ｓの厚さを得るため、多孔質電極形成用分散液の塗布と乾燥を複数回実施して光散乱層１６ｓを得た。
【００９８】
次に、半導体層（多孔質酸化チタン層）１６を形成した基板を、上記色素分子（化学式［ＩＩＩ］）の濃度が０．３ｍｍｏｌ／Ｌであるアセトニトリル−ブタノール１：１混合溶媒溶液中に浸漬し、室温で１６時間暗所下静置し、多孔質酸化チタン層に色素分子を担持させた。このようにして、光アノードを形成した。
【００９９】
他方のガラス基板の表面に、スパッタ法によって白金を堆積することにより対極を形成した。
【０１００】
次に、２つの基板の周辺部分に、熱溶融性接着剤（三井デュポンポリケミカル社製）の封止材を塗布した。封止材は、多孔質酸化チタン層および対極のそれぞれを取り囲むように配置した。それから、２つの基板を互いに対向して配置し、加熱しながら加圧して貼り合わせた。この対極を形成したガラス基板には、ダイヤモンドドリルで孔をあけておいた。
【０１０１】
次に、ＧＢＬ（γ―ブチロラクトン）に０．０３  ｍｏｌ／Ｌ  ＴＥＭＰＯと０．１  ｍｏｌ／Ｌ  ＬｉＴＦＳＩを溶解した電解質溶液を調製し、この電解質溶液を半導体層に十分に充填させるために、減圧した状態で孔から注入し、実施例１の光電変換素子を得た。
【０１０２】
この光電変換素子を、安定化蛍光灯を用いて２００ｌｘの照度の光を照射し、電流−電圧特性を測定して安定化後の変換効率を求めた。尚、本測定環境は太陽光に対しては約５００分の１ではあるが、当然、太陽光下でも適用でき、用途を限定するものではない。結果を表１に示す。
【０１０３】
表１における光散乱層１６ｓのマクロ孔の大きさは、別途用意した光散乱層１６ｓを水銀圧入法で細孔分布を測定した際のピーク値であり、実質的に平均値と等しい。また光散乱層１６ｓの空隙率は、光散乱層１６ｓ全体の体積における空孔体積の割合を計算したものであり、ここで空孔体積は水銀圧入法（オートポアIV 9500、株式会社島津製作所製）で計測した１０μｍ以下の全細孔容積を使用している。また、酸化還元物質のモル吸光係数は、電解質溶液の吸光度（紫外可視近赤外分光光度計  ＵＶ−３１５０、株式会社島津製作所製）を測定し式（１）から算出した。
【０１０４】
［実施例２〜１５および比較例１〜３］
実施例１において、低光散乱層１６ａの厚さ、光散乱層１６ｓのマクロ孔の大きさ、光散乱層１６ｓの空隙率、光散乱層１６ｓの厚さ、酸化還元物質を表１に示すとおりに変更した。
【０１０５】
実施例７は、多孔質電極形成用分散液を作製する際の非水溶性高分子粒子の配合量を実施例１の半分とした。実施例８は、多孔質電極形成用分散液を作製する際の非水溶性高分子粒子の配合量を実施例１の２倍とした。比較例１は、多孔質電極形成用分散液を作製する際の非水溶性高分子粒子の配合量を実施例１の０．１倍とした。
【０１０６】
また、実施例２〜１５及び比較例１においても、所望の光散乱層１６ｓの厚さを得るため、多孔質電極形成用分散液の塗布および乾燥は必要に応じて複数回実施した。
【０１０７】
比較例２および３は光散乱層１６ｓとして、平均粒径０．４μｍの酸化チタン粒子を使用した。平均粒径０．４μｍの高純度酸化チタン粉末をエチルセルロース中に分散させ、スクリーン印刷用のペーストを作製しペーストを塗布して乾燥させた。得られた乾燥物を、５００℃で３０分間、空気中で焼成することにより光散乱層１６ｓを形成した。
【０１０８】
酸化還元物質の化学式と、略称を下記に示す。
【化４】
0006527417.tif 000006
【０１０９】
そのほかは同じ工程によって、光電変換素子を作製した。評価結果を表１に示す。
【０１１０】
【表１】
0006527417.tif 000007
【０１１１】
実施例２、９と比較例１を比較すると、波長３８０ｎｍから８００ｎｍにおけるモル吸光係数の最大値が３０００Ｌｃｍ-1ｍｏｌ-1以下となる酸化還元物質であるＴＥＭＰＯ、ＯＨ−ＴＥＭＰＯを用いた構成の方が、波長３８０ｎｍから８００ｎｍにおけるモル吸光係数が３０００Ｌｃｍ-1ｍｏｌ-1より大きいＬｉＩを用いた構成よりも、変換効率が高いことがわかる。
【０１１２】
実施例２、１０と比較例２、３を比較すると、光散乱層１６ｓとしてマクロ孔を形成したものを用い、更に波長３８０ｎｍから８００ｎｍにおけるモル吸光係数の最大値が３０００Ｌｃｍ-1ｍｏｌ-1以下となる酸化還元物質であるＴＥＭＰＯを用いた構成の方が、光散乱層１６ｓとして平均粒径０．４μｍの酸化チタン粒子を用いて形成したものを用い、更に波長３８０ｎｍから８００ｎｍにおけるモル吸光係数の最大値が３０００Ｌｃｍ-1ｍｏｌ-1より大きいＬｉＩを用いた構成よりも、変換効率が高いことがわかる。
【０１１３】
実施例１〜４と実施例１１〜１２を比較すると、光散乱層１６ｓのマクロ孔の大きさが０．５μｍ以上１０μｍ以下で変換効率が高くなることが分かる。
【０１１４】
実施例２、５と実施例１３との比較から、光散乱層１６ｓの膜厚が３μｍ以上、１５μｍ以下で変換効率が高くなる。実施例２、６、１０と実施例１４との比較から、低光散乱層１６ａの厚さは２μｍよりも小さいことで高い変換効率が得られることがわかる。
【０１１５】
実施例２、７，８と実施例１５を比較すると、光散乱層１６ｓの空隙率は６０％より大きいことで高い変換効率を得られることがわかる。
なお、酸化チタン粉末に対する非水溶性高分子粒子の比率が大きくなるほど、実施例1に記載した、光散乱層の表面からのマクロ孔の開口や、マクロ孔の連結が多くなる傾向が見られた。これは、非水溶性高分子粒子の比率が大きくなるほど、焼成前において、非水溶性高分子粒子が塗布層の表面に露出したり、非水溶性高分子粒子同士が直接接触し易くなったりするためと考えられる。
【産業上の利用可能性】
【０１１６】
本開示の光電変換素子は、例えば、屋内等の照度の比較的低い環境においても発電することができる色素増感型発電素子として利用することができる。
【符号の説明】
【０１１７】
１２  基板
１４  透明導電層
１５  光アノード
１６  半導体層
１６ｓ  光散乱層
１６ａ  低光散乱層
２２  電解質媒体（電解質溶液）
３２  基板
３４  酸化物導電層（透明導電層）
３５  対極
３６  金属層（白金層）
１００  光電変換素子
【図１】
0006527417.tif 000008
【図２】
0006527417.tif 000009